(57)【要約】【課題】配管材の接続部において、一時的に高い水圧や、一時的な曲げ応力が生じることで仮に水漏れが生じても圧力や曲げ応力が下がると、接続部の連結品質が元に回復することで接続信頼性に優れた遊合形フランジの提供を目的とする。【解決手段】配管接続に用いる遊合形フランジであって、接続部に生じた一時的な異常液圧や異常曲げ応力に対して、回復機能を有することを特徴とする。【選択図】  図１
2011017384.tif 000002
【特許請求の範囲】
【請求項１】
配管接続に用いる遊合形フランジであって、
接続部に生じた一時的な異常液圧や異常曲げ応力に対して、回復機能を有することを特徴とする遊合形フランジ。
【請求項２】
ジシクロペンタジエン樹脂製であることを特徴とする請求項１記載の遊合形フランジ。
【請求項３】
端部につば部を有する配管材同士を当該つば部にて突き合せて接続する管接続構造であって、
つば部とつば部との間にシール部材を挟み込み、２つの突き合せたつば部の背面にそれぞれ回復機能を有する遊合形フランジを配設し、当該遊合形フランジ同士を複数のボルトにてボルト締結することを特徴とする管の接続構造。
【発明の詳細な説明】
【技術分野】
【０００１】
本発明は、つば出し管の連結に用いる遊合形フランジ及びその連結構造に関する。
【背景技術】
【０００２】
配管工事の分野においては、つば出し管同士の接続にいわゆるルーズフランジとも称される遊合形フランジが公知である。
従来の遊合形フランジは一般的に金属製である。
しかし、金属製の遊合形フランジは、接続部の水圧試験、引張試験、曲げ試験及び冷温水繰返し試験等の各種接続性能試験を実施した場合に、一旦、水漏れやエアー漏れが発生すると、そのまま破壊故障モードになる。
これに対して、配管の分野にあって地震等の一時的な振動や曲げ応力に対して接続部に漏れが生じた場合にも自ら回復機能を有していることは非常に重要な要素となる。
一方、ジシクロペンタジエン樹脂は登録商標ペンタム（日本ゼオン）として市販され、機械的強度が高く成形性に優れることから、鉄板、鋳物あるいは繊維強化プラスチックの代替材料として普及している。
例えば、特許文献１にはジシクロペンタジエン樹脂を排水桝に適用した例を示す。
しかし、これまでに商品化されたものは、強度が高いことを念頭におかれたものばかりである。
【先行技術文献】
【特許文献】
【０００３】
【特許文献１】実開平６−８４８４公報
【発明の概要】
【発明が解決しようとする課題】
【０００４】
本発明は、配管材の接続部において、一時的に高い水圧や、一時的な曲げ応力が生じることで仮に水漏れが生じても圧力や曲げ応力が下がると、接続部の連結品質が元に回復することで接続信頼性に優れた遊合形フランジの提供を目的とする。
【課題を解決するための手段】
【０００５】
本発明に係る遊合形フランジは、配管接続に用いる遊合形フランジであって、接続部に生じた一時的な異常液圧や異常曲げ応力に対して、回復機能を有することを特徴とする。  ここで回復機能を有する遊合フランジは、ジシクロペンタジエン樹脂製であってもよい。
よって、本発明に係る管の接続構造は、端部につば部を有する配管材同士を当該つば部にて突き合せて接続する管接続構造であって、つば部とつば部との間にシール部材を挟み込み、２つの突き合せたつば部の背面にそれぞれ回復機能を有する遊合形フランジを配設し、当該遊合形フランジ同士を複数のボルトにてボルト締結することを特徴とする。
回復機能を有するとは、異常圧力や曲げ応力が元に戻ると、フランジの水密性も元に戻る性質をいい、そのような機能を有するものであれば材質を問わないが、代表例としてジシクロペンタジエン樹脂がある。
ジシクロペンタジエン樹脂は、シクロペンタジエンの二量体モノマーを用い、ＲＩＭ（Ｒｅａｃｔｉｏｎ  Ｉｎｊｅｃｔｉｏｎ  Ｍｏｕｌｄｉｎｇ）法にて金型内で反応成形して得られる。
その物性値は、比重１．０３〜１．２３、曲げ弾性率（２３℃）１．９〜３．７ＧＰａ、曲げ強さ（２３℃）７４〜８１ＭＰａ、引張降伏強さ（２３℃）４３〜５１ＭＰａ、熱変形温度（１８．５ｋｇ／ｃｍ２）１０８〜１２８℃である。
【発明の効果】
【０００６】
ジシクロペンタジエン樹脂は、圧力や応力により一時的に変形しても圧力や応力が元に下がると変形も元に戻る性質があり、このような性質をフランジに用いた例はこれまでにない。
これまで、樹脂でフランジを製作すると、ボルト締結後にリラクゼーションによる軸力低下が生じ、実用化が困難とされていた。
しかし、ジシクロペンタジエン樹脂は軸力低下が少ないことが明らかになった。
【図面の簡単な説明】
【０００７】
【図１】本発明に係る遊合形フランジの例及び接続構造例を示す。
【発明を実施するための形態】
【０００８】
本発明に係る遊合形フランジ１０を用いた配管接続例を図１に示す。
つば部１ａを有する管１をつば部同士がその間にガスケット等のシール部材２を挟み込むようにして突き合せる。
つば部１ａの背面にはドーナツ円盤状の遊合形フランジ１０をそれぞれ配設する。
遊合形フランジ１０は、ジシクロペンタジエン樹脂製であり、複数のボルト挿通孔１１を有する。
一対の遊合形フランジ１０，１０は、ボルト２０、ナット２１により締結される。
次に接続部の品質試験方法及びその結果を説明する。
【０００９】
＜水圧試験方法＞
管継手を接合した状態で最高使用圧力２．０ＭＰａには、３．５ＭＰａ水圧を加えて２分間保持し、漏れや破壊その他の異常があってはならない「ＳＡＳ３６３  ６．４水圧試験準拠」。
ジシクロペンタジエン樹脂を用いて孔径１００ｍｍ用（外径１１４．３ｍｍ，厚み４．５ｍｍ、８穴）フランジ（以下１００Ａという）を製作し、上記に基づいて水圧試験を実施したところ、３．５ＭＰａの水圧では全く問題がなく、７．０ＭＰａまで上昇させると、水漏れが発生した。
そこで、水圧を４．０ＭＰａまで下げると水漏れが止まり、再度水圧を上昇させると、前回と同じ７．０ＭＰａにて水漏れが発生した。
このような水圧上昇及び下降の試験を１０回繰返し試験を行った結果、水圧を下げると耐圧品質が回復することが明らかになった。
【００１０】
＜引張試験方法＞
管継手を接合した状態で空気圧０．２ＭＰａを注入し、２．０ｍｍ／ｍｉｎの引張条件で引張りを行い、引抜き阻止力が既定値以下で漏れがあってはならない「ＳＡＳ３６３  ６３５引張試験準拠」。
１００Ａフランジの規定値は、３９．７ｋＮに対して実測値は約２倍の値を示した。
【００１１】
＜曲げ試験方法＞
正常に組み立てられたサンプルに空気が残らない様に水を満たし、最高使用圧力の２．０ＭＰａの水圧力を加えた状態で試料の両端を（中央のフランジから両側８００ｍｍ）支持し中央に徐々に荷重を加え、漏れが発生した時点での評価を行う。
１００Ａのフランジの規定値は４．９ｋＮであるのに対して、漏れ荷重１１．７ｋＮであった。
その時の漏れ角度２．６度であった。
その後に中央の荷重を下げると水漏れが止まり、再び荷重を加えると同じ１１．７ｋＮで漏れ始めた。
なお、荷重の上昇、下降を数回繰返した結果、曲げ試験においても本発明に係るフランジは回復することが明らかになった。
【００１２】
＜冷温水繰返し試験方法＞
適当な長さの管継手を接合した状態で、管内に約８０℃以上の温水２０℃以下の水を３０分間、交互に１０００回流した後、常温で最高使用２．０ＭＰａの水圧を１分間加えたとき、漏れその他の異状があってはならない「冷温水繰返し試験準拠」。
１００Ａのフランジの冷温水繰返し試験後の水圧規定値は１０００回繰返し、１００００回繰返しにおいて３．０ＭＰａであるのに対して、水圧４．０ＭＰａで漏れが発生せず、性能低下が見られなかった。
【図１】
2011017384.tif 000003
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
端部につば部を有する配管材同士を当該つば部同士の間にシール部材を挟み込んだ状態で当該つば部同士を突き合せ接続する管接続構造であって、
前記つば部の突き合せ面とは反対側の背面に前記つば部の外径よりも外径が大きく、且つ、前記つば部の外径よりも孔径が小さいドーナツ円盤状のジシクロペンタジエン樹脂製からなる遊合形フランジをそれぞれ配設し、
前記遊合形フランジは複数のボルト挿通孔を有し、前記ボルト挿通孔に複数のボルトをそれぞれ挿通し、前記遊合形フランジ同士をボルト締結することで、
前記配管材の接続部に一時的な異常液圧や異常曲げ応力が加わり、前記遊合形フランジが変形して液漏れが生じても、前記異常液圧や異常曲げ応力の発生が解消すると前記変形が復元し液漏れが止まる回復機能を有することを特徴とする配管の接続構造。
【手続補正３】
【補正対象書類名】明細書
【補正対象項目名】０００４
【補正方法】変更
【補正の内容】
【０００４】
本発明は、配管材の接続部において、一時的に高い水圧や、一時的な曲げ応力が生じることで仮に水漏れが生じても圧力や曲げ応力が下がると、接続部の連結品質が元に回復することで接続信頼性に優れた遊合形フランジを用いた配管の接続構造の提供を目的とする。
【手続補正４】
【補正対象書類名】明細書
【補正対象項目名】０００５
【補正方法】変更
【補正の内容】
【０００５】
本発明に係る配管の接続構造は、端部につば部を有する配管材同士を当該つば部同士の間にシール部材を挟み込んだ状態で当該つば部同士を突き合せ接続する管接続構造であって、前記つば部の突き合せ面とは反対側の背面に前記つば部の外径よりも外径が大きく、且つ、前記つば部の外径よりも孔径が小さいドーナツ円盤状のジシクロペンタジエン樹脂製からなる遊合形フランジをそれぞれ配設し、前記遊合形フランジは複数のボルト挿通孔を有し、前記ボルト挿通孔に複数のボルトをそれぞれ挿通し、前記遊合形フランジ同士をボルト締結することで、前記配管材の接続部に一時的な異常液圧や異常曲げ応力が加わり、前記遊合形フランジが変形して液漏れが生じても、前記異常液圧や異常曲げ応力の発生が解消すると前記変形が復元し液漏れが止まる回復機能を有することを特徴とする。
回復機能を有するとは、異常圧力や曲げ応力が元に戻ると、フランジの水密性も元に戻る性質をいい、そのような機能を有するものであれば材質を問わないが、代表例としてジシクロペンタジエン樹脂がある。
ジシクロペンタジエン樹脂は、シクロペンタジエンの二量体モノマーを用い、ＲＩＭ（Ｒｅａｃｔｉｏｎ  Ｉｎｊｅｃｔｉｏｎ  Ｍｏｕｌｄｉｎｇ）法にて金型内で反応成形して得られる。
その物性値は、比重１．０３〜１．２３、曲げ弾性率（２３℃）１．９〜３．７ＧＰａ、曲げ強さ（２３℃）７４〜８１ＭＰａ、引張降伏強さ（２３℃）４３〜５１ＭＰａ、熱変形温度（１８．５ｋｇ／ｃｍ２）１０８〜１２８℃である。
【手続補正５】
【補正対象書類名】明細書
【補正対象項目名】０００８
【補正方法】変更
【補正の内容】
【０００８】
本発明に係る遊合形フランジ１０を用いた配管接続例を図１に示す。
つば部１ａを有する管１をつば部同士がその間にガスケット等のシール部材２を挟み込むようにして突き合せる。
つば部１ａの背面には図１に示すようにつば部１ａの外径よりも外径が大きく、孔径が小さいドーナツ円盤状の遊合形フランジ１０をそれぞれ配設する。
遊合形フランジ１０は、ジシクロペンタジエン樹脂製であり、複数のボルト挿通孔１１を有する。
一対の遊合形フランジ１０，１０は、ボルト２０、ナット２１により締結される。
次に接続部の品質試験方法及びその結果を説明する。